СПОСОБ ИЗГОТОВЛЕНИЯ БИОПРОТЕЗА КЛАПАНА СЕРДЦА НА ГИБКОМ ОПОРНОМ КАРКАСЕ С НИЗКИМ ПРОФИЛЕМ

1. Способ изготовления биопротеза клапана сердца на гибком опорном каркасе с низким профилем, отличающийся тем, что каркас выполнен из высокопрочного титанового сплава ВТ 1-0 или из сплава, содержащего 35% кобальта, 35% никеля, 20% хрома и 10% молибдена, или из высокопрочного кобальт-хром-никелевого или титан-никелевого сплава, либо из высокопрочного полимера на основе полиоксиметилена, имеет три гибкие стойки и упруго-деформируемое основание и обшит тонкой синтетической тканью, причем первичную обшивку каркаса тонкой синтетической тканью выполняют так, что все фиксирующие ее швы расположены снаружи протеза, а на вершине стойки выполняют окутывающий трикотажный элемент для повышения надежности крепления запирательного элемента к стойкам каркаса, причем внутреннюю обшивку каркаса полностью выполняют из тонкой биологической ткани, так что проходное отверстие биопротеза целиком покрыто биологической тканью и не имеет швов в просвете клапана, причем створки запирательного элемента выкраивают из ксеноперикарда после 12-48-часовой выдержки его в нейтральном 0,3-0,8% водном растворе глутарового альдегида или в нейтральном 0,5-5% водном растворе диглицидилового эфира этиленгликоля, причем крепление створок к стойкам каркаса выполняют двойным симметричным матрасным швом, причем створки соединяются «встык», и причем запирательный элемент биопротеза формируют после завершения процесса стабилизации биоткани ксеноперикарда сшивающим агентом, после подшивания запирательного элемента биопротеза к стойкам и к основанию каркаса, при этом положение створок запирательного элемента биопротеза изменяют с 6-12-часовой периодичностью, тем самым поочередно воспроизводя фазы полного открытия и полного закрытия створок запирательного элемента биопротеза, и при этом эластичную манжету из полиэфирного трикотажа подшивают снаружи основания каркаса перед завершением его внутренней обшивки биологической тканью, но после формирования его запирательного элемента.
2. Способ изготовления биопротеза клапана сердца по п. 1, отличающийся тем, что каркас выполнен из высокопрочного сплава, содержащего 35% кобальта, 35% никеля, 20% хрома и 10% молибдена, либо из высокопрочного титан-никелевого сплава, либо из высокопрочного  титанового сплава ВТ 1-0, а створки запирательного элемента выкраивают из ксеноперикарда после 24-часовой выдержки его в нейтральном 0,5% водном растворе глутарового альдегида, причем запирательный элемент биопротеза формируют, с 12-часовой периодичностью изменяя положение створок биопротеза от положения полного открытия до положения полного закрытия створок биопротеза.
3. Способ изготовления биопротеза клапана сердца по п. 1, отличающийся тем, что каркас выполнен из высокопрочного полимера на основе полиоксиметилена, а створки запирательного элемента выкраивают из ксеноперикарда после 36-часовой выдержки его в нейтральном 0,4% водном растворе глутарового альдегида, причем запирательный элемент биопротеза формируют, с 8-часовой периодичностью изменяя положение створок биопротеза от положения полного открытия до положения полного закрытия створок биопротеза.
4. Способ изготовления биопротеза клапана сердца по п. 1, отличающийся тем, что каркас выполнен из высокопрочного полимера на основе полиоксиметилена, устойчивого к развитию усталостных напряжений, а створки запирательного элемента выкраивают из ксеноперикарда после 24-часовой выдержки его в нейтральном 0,6% водном растворе глутарового альдегида.
5. Способ изготовления биопротеза клапана сердца по п. 2, отличающийся тем, что каркас выполнен из высокопрочного титан-никелевого сплава, а створки запирательного элемента выкраивают из ксеноперикарда после 18-часовой выдержки его в нейтральном 0,7% водном растворе глутарового альдегида.
6. Способ изготовления биопротеза клапана сердца по п. 1, отличающийся тем, что каркас выполнен из высокопрочного кобальт-хром-никелевого сплава, а створки запирательного элемента выкраивают из ксеноперикарда после 48-часовой выдержки его в нейтральном 5% водном растворе диглицидилового эфира этиленгликоля, а запирательный элемент биопротеза формируют, с 10-часовой периодичностью изменяя положение створок биопротеза от положения полного открытия до положения полного закрытия створок биопротеза.
7. Способ изготовления биопротеза клапана сердца по п. 1, отличающийся тем, что каркас выполнен из высокопрочного полимера на основе полиоксиметилена, устойчивого к развитию усталостных напряжений, створки запирательного элемента выкраивают из ксеноперикарда после 48 часовой выдержки его в нейтральном 5% водном растворе диглицидилового эфира этиленгликоля, а запирательный элемент биопротеза формируют, с 12-часовой периодичностью изменяя положение створок биопротеза от положения полного открытия до положения полного закрытия створок биопротеза.
8. Способ изготовления биопротеза клапана сердца по п. 1, отличающийся тем, что каркас выполнен из высокопрочного кобальт-хром-никелевого сплава, а створки запирательного элемента выкраивают из ксеноперикарда после 24-часовой выдержки его в нейтральном 0,625% водном растворе глутарового альдегида, а запирательный элемент биопротеза формируют, с 12-часовой периодичностью изменяя положение створок биопротеза от положения полного открытия до положения полного закрытия створок биопротеза.